(57)【要約】  本明細書で開示されるのは、ナノファイバ構造、およびそれを作製および使用する方法である。いくつかの実施形態において、提供されるのは、複数の支持要素を有する支持構造と接触している複数のナノファイバを備える多孔質シートであり、ここで、複数のナノファイバは、約１０〜９００ｎｍの平均直径を有し；複数の支持要素は、ナノファイバの厚さの平均厚さより薄い、それに略等しい、またはそれより厚い平均厚さを有し；シートは、複数の支持要素の平均厚さの約７５％〜１５０％である平均厚さを有し；複数のナノファイバの全体積は、多孔質シートの全体積の約２０％より小さく；かつ／または支持構造の全体積は、多孔質シートの全体積の約５０％より小さい。いくつかの実施形態において、提供されるのは、１つまたは複数のセクションを含む多層構造であり、各セクションは独立して、本明細書で説明される１枚または複数枚の多孔質シートを含む。
2020532667.tif 000002
【特許請求の範囲】
【請求項１】
複数の支持要素を有する支持構造と接触している複数のナノファイバを備える、多孔質シートであって、
前記複数のナノファイバは、約１０〜９００ｎｍの平均直径を有し、
前記複数の支持要素は、前記複数のナノファイバの厚さの平均厚さより薄い、それに略等しい、またはそれより厚い平均厚さを有し、
前記多孔質シートは、前記複数の支持要素の平均厚さの約７５％〜１５０％である平均厚さを有し、
前記複数のナノファイバの全体積は、前記多孔質シートの全体積の約２０％より小さく、
前記支持構造の全体積は、前記多孔質シートの前記全体積の約５０％より小さい、
多孔質シート。
【請求項２】
前記多孔質シートの前記全体積の少なくとも約３０％は空である、
請求項１に記載の多孔質シート。
【請求項３】
前記支持構造は、網目の形状を有する、
請求項１に記載の多孔質シート。
【請求項４】
多孔質シートであって、
第１の複数の細孔を有する網目構造と、
前記網目構造と接触しているポリマーナノファイバウェブであって、前記ポリマーナノファイバウェブは、第２の複数の細孔を有する、ポリマーナノファイバウェブと
を備え、
前記ポリマーナノファイバウェブの少なくとも一部は、前記網目構造の前記第１の複数の細孔内に位置される、
多孔質シート。
【請求項５】
複数の支持要素は、約３０μｍから約３ｍｍまでの範囲の平均直径を有する、
請求項４に記載の多孔質シート。
【請求項６】
前記網目構造は、前記網目構造の厚さの少なくとも１倍である平均細孔サイズを有する、
請求項４または５に記載の多孔質シート。
【請求項７】
前記網目構造の平均細孔サイズは、約０．０１ｍｍ２から約１００ｃｍ２までの範囲である、
請求項４から６のいずれか１項に記載の多孔質シート。
【請求項８】
前記第１の複数の細孔の各々の細孔は、円形、三角形、平行四辺形、エシュロン、六角形、八角形、および不規則な形状から選択される形状を有する、
請求項４から７のいずれか１項に記載の多孔質シート。
【請求項９】
前記ポリマーナノファイバウェブは、前記第２の複数の細孔を画定する相互接続された複数のポリマーナノファイバを有する、
請求項４から８のいずれか１項に記載の多孔質シート。
【請求項１０】
前記複数のポリマーナノファイバは、ナイロン、ポリビニルアルコール、ポリビニルピロリドン、ポリフッ化ビニリデン、ポリスチレン、ポリプロピレン、ポリエチレン、ポリアクリロニトリル、ポリイミド、ポリ（エチレンオキシド）、ポリエチレンテレフタレート、ポリ塩化ビニル、ポリカーボネート、ポリウレタン、ポリスルホン、ポリ乳酸、ポリテトラフルオロエチレン、ポリベンズオキサゾール類、ポリアラミド、ポリ（フェニレンスルフィド）、ポリフェニレンテレフタルアミド、ポリテトラフルオロエチレン、またはそれらの組み合わせを含む、
請求項９に記載の多孔質シート。
【請求項１１】
前記ポリマーナノファイバウェブは、２０％より小さい実体積率を有する、
請求項４から１０のいずれか１項に記載の多孔質シート。
【請求項１２】
前記多孔質シートは、約３０μｍから約１０ｍｍまでの範囲の厚さを有する、
請求項４から１１のいずれか１項に記載の多孔質シート。
【請求項１３】
多孔質シートを形成する方法であって、
前記方法は、
複数のナノファイバを、複数の支持要素を有する支持構造と接触させる段階
を備え、
前記複数のナノファイバは、約１０〜９００ｎｍの平均直径を有し、
前記複数の支持要素は、前記複数のナノファイバの厚さの平均厚さより薄い、それに略等しい、またはそれより厚い平均厚さを有し、
前記多孔質シートは、前記複数の支持要素の前記平均厚さの約７５％〜１５０％である平均厚さを有し、
前記複数のナノファイバの全体積は、前記多孔質シートの全体積の約２０％より小さく、
前記支持構造の全体積は、前記多孔質シートの前記全体積の約５０％より小さい、
方法。
【請求項１４】
電界紡糸法、メルトブロー法、ガスブロー法、またはフォーススピニング法によって、前記複数のナノファイバを形成する段階をさらに備える、
請求項１３に記載の方法。
【請求項１５】
前記複数の支持要素は、金属材料、可塑性材料、セラミック材料、繊維状材料、またはそれらの組み合わせで構成される、
請求項１３に記載の方法。
【請求項１６】
前記支持構造は、網目の形状を有する、
請求項１３から１５のいずれか１項に記載の方法。
【請求項１７】
多層多孔質構造であって、
１つまたは複数の領域であって、各々の領域は、互いに対して垂直に配置された複数の層を有し、各々の層は、前記層の全体積の約５０％より小さい全体積を有する多孔質材料を含む、１つまたは複数の領域と、
前記複数の層のうち少なくとも１層の前記多孔質材料の少なくとも一部内に配された複数のナノファイバと
を備え、
複数のナノファイバを含む各々の層について、前記複数のナノファイバの全体積は、前記層の前記全体積の約２０％より小さい、
多層多孔質構造。
【請求項１８】
各々の層の前記多孔質材料は複数の細孔を含み、各々の細孔は独立して、円形、三角形、平行四辺形、エシュロン、六角形、八角形、および不規則な形状から選択される形状を有する、
請求項１７に記載の多層多孔質構造。
【請求項１９】
前記複数の層のうち少なくとも１層は、ナノファイバを含まない、
請求項１７または１８に記載の多層多孔質構造。
【請求項２０】
互いに対して水平に配置された複数の前記領域を備える、
請求項１７から１９のいずれか１項に記載の多層多孔質構造。
【請求項２１】
各々の層の前記多孔質材料は独立して、織布材料または不織布材料で構成される、
請求項１７から２０のいずれか１項に記載の多層多孔質構造。
【発明の詳細な説明】
【技術分野】
【０００１】
［関連出願の相互参照］
本出願は、２０１７年９月５日に出願された米国仮出願第６２／５５４，３１３号の利益を米国特許法第１１９条（ｅ）のもとに主張し、この内容は、その全体が参照により本開示に引用される。
【背景技術】
【０００２】
従来のナノファイバウェブ構造は通常、大変弱く、実用使用のためには、スパンボンド不織布基材、ガラス繊維マットなどの他の繊維状媒体によって支持される必要がある。
【０００３】
ナノファイバウェブを恒久的に繊維状媒体上に固定するために、多くの場合、カレンダ法などのウェブ形成プロセスが用いられる。図１Ａ〜図１Ｂは、そのようなカレンダプロセスの例を示し、当該プロセスにおいて、繊維状媒体１０４の上面（または下面）（図１Ａ）に、または繊維状媒体１０４の間（図１Ｂ）に位置付けられた非結合のナノファイバウェブ１０２が、所定の圧力および／または温度で互いに対して押圧する２つの対向するロール１０６ａ、１０６ｂのニップを通って通過する。
【０００４】
たとえば、図１Ａ〜図１Ｂに示すように、カレンダプロセスにより構造全体が圧縮され、したがって、ナノファイバウェブ１０２の実体積率が増大する。ナノファイバウェブ１０２の実体積率は、構造全体の体積に対するナノファイバの体積の比として定義される場合がある。図２Ａ〜図２Ｂは、カレンダ加工前の第１の実体積率（ＳＶ１）を有するナノファイバウェブ１０２（図２Ａ）、およびカレンダ加工後に得られる、第２の体積率（ＳＶ２）を有するナノファイバウェブ１０２（図２Ｂ）の分解図を示し、ＳＶ１はＳＶ２より小さい。
【０００５】
実体積率は、ナノファイバウェブ構造の性能／機能の特定において１つの重要な因子である。しかしながら、従来のナノファイバウェブ構造では、ナノファイバウェブの実体積率を精確に制御することができない。
【発明の概要】
【０００６】
本開示は、新規のナノファイバウェブ構造、ならびにそれを作製および使用する方法を提供し、ここで、たとえば繊維径、目付、実体積率などの、当該構造の１つまたは複数の特性は、制御可能である。
【０００７】
したがって、一実施形態において、本明細書において提供されるのは、複数の支持要素を有する支持構造と接触している複数のナノファイバを備える多孔質シートであり、複数のナノファイバは、約１０〜９００ｎｍの平均直径を有し；複数の支持要素は、複数のナノファイバの厚さの平均厚さより薄い、それに略等しい、またはそれより厚い平均厚さを有し；シートは、複数の支持要素の平均厚さの約７５％〜１５０％である平均厚さを有し；複数のナノファイバの全体積は、多孔質シートの全体積の約２０％より小さく；かつ／または複数の支持構造の全体積は、多孔質シートの全体積の約５０％より小さい。
【０００８】
いくつかの実施形態において、多孔質シートの全体積の少なくとも約３０％は空である。
【０００９】
いくつかの実施形態において、複数のナノファイバの少なくとも８５％は、シートの表面に、当該シートの反対側の表面より近くでシートに存在する。
【００１０】
いくつかの実施形態において、複数のナノファイバは、隣り合う平行な支持要素間に実質的に均等に分布されない。
【００１１】
いくつかの実施形態において、複数のナノファイバは、電界紡糸法、メルトブロー法、ガスブロー法、フォーススピニング法、およびそれらの組み合わせから選択される方法によって調製される。
【００１２】
いくつかの実施形態において、複数のナノファイバは、支持構造の一方側へ配される。
【００１３】
いくつかの実施形態において、支持構造は、網目の形状を有する。いくつかの実施形態において、網目中の平行な支持要素は、複数の支持要素の厚さの少なくとも約１倍である平均距離を有する。
【００１４】
いくつかの実施形態において、各支持要素は独立して、円形、三角形、平行四辺形、エシュロン、六角形、八角形、不規則な形状、またはそれらの組み合わせから選択される形状を形成する。
【００１５】
さらに提供されるのは、一実施形態において、第１の複数の細孔を含む網目構造と、網目構造と接触しているポリマーナノファイバウェブとを有する多孔質シートであり、ポリマーナノファイバウェブは、第２の複数の細孔を含み、ナノファイバウェブの少なくとも一部は、網目構造の第１の複数の細孔内に位置される。
【００１６】
いくつかの実施形態において、網目構造は、第１の複数の細孔を画定する相互接続された複数の支持要素を含む。
【００１７】
いくつかの実施形態において、支持要素は、金属材料、可塑性材料、セラミック材料、繊維状材料、またはそれらの組み合わせで構成される。
【００１８】
いくつかの実施形態において、支持要素は、約３０μｍから約３ｍｍまでの範囲の平均直径を有する。
【００１９】
いくつかの実施形態において、網目構造は、網目構造の厚さの少なくとも１倍である平均細孔サイズを有する。いくつかの実施形態において、網目構造の平均細孔サイズは、約０．０１ｍｍ２から約１００ｃｍ２までの範囲であってもよい。
【００２０】
いくつかの実施形態において、第１の複数の細孔の各細孔は、円形、三角形、平行四辺形、エシュロン、六角形、八角形、および不規則な形状から選択される形状を有する。
【００２１】
いくつかの実施形態において、ナノファイバウェブは、第２の複数の細孔を画定する相互接続された複数のポリマーナノファイバを含む。いくつかの実施形態において、ナノファイバウェブは、網目構造の平均細孔サイズより小さい平均細孔サイズを有する。
【００２２】
いくつかの実施形態において、複数のポリマーナノファイバは、約１０〜９００ｎｍの平均直径を有する。
【００２３】
いくつかの実施形態において、複数のポリマーナノファイバのいくつかは、１種または複数種の極性官能基を含む。
【００２４】
いくつかの実施形態において、複数のポリマーナノファイバは、ナイロン、ポリビニルアルコール、ポリビニルピロリドン、ポリフッ化ビニリデン、ポリスチレン、ポリプロピレン、ポリエチレン、ポリアクリロニトリル、ポリイミド、ポリ（エチレンオキシド）、ポリエチレンテレフタレート、ポリ塩化ビニル、ポリカーボネート、ポリウレタン、ポリスルホン、ポリ乳酸、ポリテトラフルオロエチレン、ポリベンズオキサゾール類、ポリアラミド、ポリ（フェニレンスルフィド）、ポリフェニレンテレフタルアミド、ポリテトラフルオロエチレン、またはそれらの組み合わせを含む。
【００２５】
いくつかの実施形態において、ナノファイバウェブは、２０％より小さい実体積率を有する。
【００２６】
いくつかの実施形態において、多孔質シートは、約３０μｍから約６ｍｍまでの範囲の厚さを有する。
【００２７】
さらに提供されるのは、一実施形態において、本明細書で説明される１枚または複数枚の多孔質シートを含む装置である。いくつかの実施形態において、装置は、本明細書に説明される、少なくとも２枚の多孔質シートを含む。
【００２８】
さらに提供されるのは、一実施形態において、表面を有する基材、および基材の表面上に位置付けされた、本明細書で説明される１つまたは複数の多孔質シートを含む装置である。
【００２９】
さらに提供されるのは、一実施形態において、多孔質シートを形成するための方法であり、方法は、複数のナノファイバを複数の支持要素を有する支持構造と接触させる段階を備え、複数のナノファイバは、約１０〜９００ｎｍの平均直径を有し；複数の支持要素は、複数のナノファイバの厚さの平均厚さの約少なくとも約１倍である平均厚さを有し；シートは、複数の支持要素の平均厚さの約７５％〜１５０％である平均厚さを有し；ナノファイバの全体積は、約２０％より小さく；かつ／または支持構造の全体積は、多孔質シートの全体積の約５０％より小さい。
【００３０】
いくつかの実施形態において、方法は、電界紡糸法、メルトブロー法、ガスブロー法、フォーススピニング法、またはそれらの組み合わせによって、複数のナノファイバを形成する段階をさらに含む。いくつかの実施形態において、支持構造は、網目の形状を有する。
【００３１】
一実施形態において、さらに提供されるのは、１つまたは複数の領域を有する多層多孔質構造であり、各領域は、互いに対して垂直に配置された複数の層、および複数の層のうち少なくとも１層の多孔質材料の少なくとも一部内に配された複数のナノファイバを含む。各層は、層の全体積の約５０％より小さい全体積を有する多孔質材料を含む。さらに、複数のナノファイバを含む各層について、複数のナノファイバの全体積は、層の全体積の約２０％より小さい。
【００３２】
いくつかの実施形態において、多層多孔質構造の各層の多孔質材料は複数の細孔を含み、各細孔は独立して、円形、三角形、平行四辺形、エシュロン、六角形、八角形、および不規則な形状から選択される形状を有する。
【００３３】
いくつかの実施形態において、多層多孔質構造の複数の層のうち少なくとも１層は、ナノファイバを含まない。
【００３４】
いくつかの実施形態において、多層多孔質構造は、互いに対して水平に配置された複数の領域を含む。
【００３５】
いくつかの実施形態において、多層多孔質構造の各層の多孔質材料は独立して、織布材料または不織布材料で構成される。
【００３６】
いくつかの実施形態において、多層多孔質構造の複数の層のうち少なくとも１層の多孔質材料は不織布材料で構成される。いくつかの実施形態において、不織布材料は、スパンボンド法、メルトブロー法、ニードルパンチ法、エアレイ法、スパンレース法、およびそれらの組み合わせから選択される方法によって調製される。
【図面の簡単な説明】
【００３７】
本発明の例示的かつ非限定的な実施形態は、添付の図面を参照することにより、より容易に理解することができる。
【００３８】
【図１Ａ】ナノファイバウェブ構造を形成するための、カレンダ法などの圧縮プロセスの概略図を示す。
【図１Ｂ】ナノファイバウェブ構造を形成するための、カレンダ法などの圧縮プロセスの概略図を示す。
【００３９】
【図２Ａ】カレンダ加工前の第１の実体積率（ＳＶ１）を有するナノファイバウェブの断面図を示す。
【図２Ｂ】カレンダ加工後に得られる、第２の体積率（ＳＶ２）を有するナノファイバウェブの断面図を示し、ＳＶ１はＳＶ２より小さい。
【００４０】
【図３】一実施形態による、ナノファイバウェブ構造の等角投影図を示す。
【００４１】
【図４】一実施形態による、支持構造と接触している複数のナノファイバを含む多孔質シートの断面側面図を示す。
【００４２】
【図５Ａ】本明細書で説明される多孔質シートの細孔が取り得る、例示的な断面形状を示す。
【図５Ｂ】本明細書で説明される多孔質シートの細孔が取り得る、例示的な断面形状を示す。
【図５Ｃ】本明細書で説明される多孔質シートの細孔が取り得る、例示的な断面形状を示す。
【図５Ｄ】本明細書で説明される多孔質シートの細孔が取り得る、例示的な断面形状を示す。
【図５Ｅ】本明細書で説明される多孔質シートの細孔が取り得る、例示的な断面形状を示す。
【図５Ｆ】本明細書で説明される多孔質シートの細孔が取り得る、例示的な断面形状を示す。
【図５Ｇ】本明細書で説明される多孔質シートの細孔が取り得る、例示的な断面形状を示す。
【図５Ｈ】本明細書で説明される多孔質シートの細孔が取り得る、例示的な断面形状を示す。
【００４３】
【図６Ａ】一実施形態による、支持構造と接触している複数のナノファイバを含む多孔質シートを上から見た図を示し、支持構造は網目である。
【図６Ｂ】図６Ａの多孔質シートの単一の細孔を上から見た図を示す。
【図６Ｃ】単一の細孔の断面図を示す。
【図６Ｄ】単一の細孔の断面図を示す。
【図６Ｅ】図６Ａの多孔質シートが、本明細書で説明される圧縮プロセス（たとえば、カレンダ法）に供された後の、単一の細孔の断面図を示す。図６Ａ〜図６Ｅにおいて、複数のナノファイバは、単に明確さのために省略する。
【００４４】
【図６Ｆ】一実施形態による、支持構造と接触している複数のナノファイバを含む多孔質シートを上から見た図を示し、支持構造は織布構造である。
【図６Ｇ】図６Ｆの多孔質シートの単一の細孔を上から見た図を示す。
【図６Ｈ】単一の細孔の断面図を示す。
【図６Ｉ】単一の細孔の断面図を示す。
【図６Ｊ】図６Ｆの多孔質シートが、本明細書で説明される圧縮プロセス（たとえば、カレンダ法）に供された後の、単一の細孔の断面図を追加的に示す。図６Ｆ〜図６Ｊにおいて、複数のナノファイバは、単に明確さのために省略する。
【００４５】
【図７Ａ】いくつかの実施形態による、本明細書で説明される多孔質シートの細孔内のナノファイバの様々な分布の断面図を示す。
【図７Ｂ】いくつかの実施形態による、本明細書で説明される多孔質シートの細孔内のナノファイバの様々な分布の断面図を示す。
【図７Ｃ】いくつかの実施形態による、本明細書で説明される多孔質シートの細孔内のナノファイバの様々な分布の断面図を示す。
【００４６】
【図８Ａ】いくつかの実施形態による、本明細書で説明される、少なくとも３枚の垂直に配置された／方向付けられた多孔質シートを含む多層構造の断面図を示す。
【図８Ｂ】いくつかの実施形態による、本明細書で説明される、少なくとも３枚の垂直に配置された／方向付けられた多孔質シートを含む多層構造の断面図を示す。
【００４７】
【図９】一実施形態による、基材の表面と接触している多孔質構造の断面図を示す。
【００４８】
【図１０】一実施形態による、４つの垂直に配置された／方向付けられた多孔質層を含む多層構造の断面図を示す。
【００４９】
【図１１】一実施形態による、少なくとも２つの水平に配置された／方向付けられたセクションを含む多層構造の断面図を示し、各セクションは、本明細書で説明される、少なくとも２つの垂直に配置された／方向付けられた多孔質層を含む。
【００５０】
【図１２】一実施形態による、本明細書で説明される多孔質シートを形成するための方法のフローチャートを示す。
【００５１】
【図１３Ａ】一実施形態による、圧縮プロセス（カレンダ法など）前の、多孔質シートの支持構造に接触している複数のナノファイバの断面図を示す。
【図１３Ｂ】一実施形態による、圧縮プロセス（カレンダ法など）後の、多孔質シートの支持構造に接触している複数のナノファイバの断面図を示す。
【発明を実施するための形態】
【００５２】
本開示は、新規のナノファイバウェブ構造、ならびにそれを作製および使用する方法を提供する。これらの新規のナノファイバウェブ構造の１つまたは複数の特性、たとえば、繊維径、目付、実体積率などは独立して、現行の技術において存在しない程度に制御可能であり、それによって、所望の性能／機能を備える構造の形成が可能になる。
【００５３】
ナノファイバウェブの実体積率（ＳＶＦ）の定義は、たとえば、図３を参照して、理解することができる。たとえば、図３は、構造３０２、およびそれと接触している複数のナノファイバ３０４を示す。複数のナノファイバ３０４は、本明細書において、いくつかの実施形態において、集合的にナノファイバウェブと呼ばれる場合がある。複数のナノファイバ３０４のＳＶＦは、
ＳＶＦ＝Σナノファイバ（３０４）の体積／構造（３０２）の体積
と定義されてもよい。
【００５４】
ここで図４を参照すると、一実施形態に従って、多孔質シート４００の断面側面図が示されている。多孔質シート４００、またはその構成要素／特徴は、本明細書で説明される他のデバイス／特徴／構成要素、たとえば、他の実施形態および図を参照しながら説明されるもの、との組み合わせで、またはこれらの代替物として、実施されてもよい。多孔質シート４００は、本明細書で説明されるようなデバイス／構成要素／特徴を作製および／または使用するための方法のいずれにおいても、追加的に利用されてもよい。多孔質シート４００はまた、様々な用途において、かつ／または並べ替えて使用されてもよく、これは、本明細書で説明される例証的な実施形態において、述べられる場合も述べられない場合もある。たとえば、いくつかの実施形態において、多孔質シート４００は、図４に示される特徴／構成要素より多くの、またはより少ない特徴／構成要素を含んでもよい。さらに、多孔質シート４００は、図４に具体的に示されるサイズ、形状、構成要素／特徴の数などに、限定されない。
【００５５】
図４に示すように、多孔質シート４００は、複数の支持要素４０６を含む支持構造４０４と接触している複数のナノファイバ４０２を含む。いくつかの実施形態において、多孔質シート４００は、複数の支持要素４０６の平均厚さｔｓの約７５％〜約１５０％である平均厚さｔｐを有してもよい。いくつかの実施形態において、多孔質シート４００は、複数の支持要素４０６の平均厚さｔｓの約１００％〜約１５０％である平均厚さｔｐを有してもよい。いくつかの実施形態において、多孔質シート４００は、複数の支持要素４０６の平均厚さｔｓの約１００％である平均厚さｔｐを有してもよい。いくつかの実施形態において、多孔質シート４００は、複数の支持要素４０６の平均厚さｔｓの約１２５％である平均厚さｔｐを有してもよい。いくつかの実施形態において、多孔質シート４００は、複数の支持要素４０６の平均厚さｔｓの約１５０％である平均厚さｔｐを有してもよい。
【００５６】
いくつかの実施形態において、多孔質シート４００は、約３０μｍから約１０ｍｍまで、約５０μｍから約６ｍｍまで、または約１００μｍから約２ｍｍまでの範囲である平均厚さｔｐを有してもよい。いくつかの実施形態において、多孔質シート４００は、以下のいずれか２つを含み、かつその間の範囲である平均厚さｔｐを有してもよい：約３０μｍ、約５０μｍ、約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍ、約８５０μｍ、約９００μｍ、約９５０μｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、約７ｍｍ、約７．５ｍｍ、約８ｍｍ、約８．５ｍｍ、約９ｍｍ、約９．５ｍｍ、および約１０ｍｍ。
【００５７】
いくつかの実施形態において、多孔質シート４００の全体積の少なくとも約３０％〜約９０％は空であってもよい。いくつかの実施形態において、多孔質シート４００の全体積の少なくとも約３０％、少なくとも約３５％、少なくとも約４０％、少なくとも約４５％、少なくとも約５０％、少なくとも約５５％、少なくとも約６０％、少なくとも約６５％、少なくとも約７０％、少なくとも約７５％、少なくとも約８０％、少なくとも約８５％、少なくとも約９０％は空であってもよい。いくつかの実施形態において、多孔質シート４００の全体積の少なくとも約３０％、少なくとも約６０％、または少なくとも約９０％は空であってもよい。いくつかの実施形態において、多孔質シート４００の全体積の少なくとも約３０％は空であってもよい。いくつかの実施形態において、多孔質シート４００の全体積の少なくとも約６０％は空であってもよい。いくつかの実施形態において、多孔質シート４００の全体積の少なくとも約９０％は空であってもよい。
【００５８】
いくつかの実施形態において、支持構造４０４の全体積は、多孔質シート４００の全体積の約３０％〜約５０％より小さくてもよい。いくつかの実施形態において、支持構造４０４の全体積は、多孔質シート４００の全体積の約３０％より小さくても、約３２％より小さくても、約３４％より小さくても、約３６％より小さくても、約３８％より小さくても、約４０％より小さくても、約４２％より小さくても、約４４％より小さくても、約４６％より小さくても、約４８％より小さくても、または約５０％より小さくてもよい。いくつかの実施形態において、支持構造４０４の全体積は、多孔質シート４００の全体積の約３０％より小さくても、約４０％より小さくても、または約５０％より小さくてもよい。いくつかの実施形態において、支持構造４０４の全体積は、多孔質シート４００の全体積の約３０％より小さくてもよい。いくつかの実施形態において、支持構造４０４の全体積は、多孔質シート４００の全体積の約４０％より小さくてもよい。いくつかの実施形態において、支持構造４０４の全体積は、多孔質シート４００の全体積の約５０％より小さくてもよい。
【００５９】
いくつかの実施形態において、支持構造４０４、およびそのそれぞれの支持要素４０６は、織布材料または不織布材料で構成されてもよい。いくつかの実施形態において、支持構造４０４、およびそのそれぞれの支持要素４０６は、織布材料で構成されてもよい。いくつかの実施形態において、支持構造４０４およびそのそれぞれの支持要素４０６は不織布材料で構成されてもよい。
【００６０】
いくつかの実施形態において、支持構造４０４の複数の支持要素４０６は、金属材料、可塑性材料、セラミック材料、繊維状材料、またはそれらの組み合わせで構成されてもよい。
【００６１】
いくつかの実施形態において、複数の支持要素４０６はそれぞれ独立して、実質的に円形、実質的に矩形などの断面形状を有してもよい（図４に示すように、上記断面は、ｙ軸に対して直交して取られる）。いくつかの実施形態において、複数の支持要素４０６はそれぞれ独立して、矩形（図５Ａ）、三角形（図５Ｂ）、平行四辺形（図５Ｃ）、エシュロン（図５Ｄ）、六角形（図５Ｅ）、八角形（図５Ｆ）、円形（図５Ｇ）、正方形（図５Ｈ）、または不規則な形状（図示せず）などの、図５Ａ〜図５Ｈに例示される形状を有してもよい。
【００６２】
いくつかの実施形態において、複数の支持要素４０６のうち少なくとも２つは、互いと同じ形状を有してもよい。いくつかの実施形態において、複数の支持要素４０６のそれぞれは、互いと同じ形状を有してもよい。
【００６３】
いくつかの実施形態において、複数の支持要素４０６のうち少なくとも２つは、互いと異なる形状を有してもよい。いくつかの実施形態において、複数の支持要素４０６のそれぞれは、別のものと異なる形状を有してもよい。
【００６４】
図４に示すように、支持構造４０４の複数の支持要素４０６は、実質的にすべてのナノファイバ４０２が配されている複数の細孔４０８を画定する。いくつかの実施形態において、対向し、隣り合う支持要素４０６のそれぞれの間の最大距離Ｄｓは、支持構造４０４の厚さｔｓより短くても、それに略等しくても、またはそれより長くてもよい。いくつかの実施形態において、対向し、隣り合う支持要素４０６のそれぞれの間の最大距離Ｄｓは、支持構造４０４の厚さｔｓより短くてもよい。いくつかの実施形態において、対向し、隣り合う支持要素４０６のそれぞれの間の最大距離Ｄｓは、支持構造４０４の厚さｔｓに略等しくてもよい。いくつかの実施形態において、対向し、隣り合う支持要素４０６のそれぞれの間の最大距離Ｄｓは、支持構造４０４の厚さｔｓより長くてもよい。いくつかの実施形態において、対向し、隣り合う支持要素４０６のそれぞれの間の最大距離Ｄｓは、支持構造４０４の厚さｔｓの少なくとも１倍であってもよい。
【００６５】
いくつかの実施形態において、対向し、隣り合う支持要素４０６のそれぞれの間の最大距離Ｄｓは、約０．１ｍｍから約１０ｃｍまで、約０．３ｍｍから約５ｃｍまで、または約０．５ｍｍから約４ｃｍまでの範囲であってもよい。いくつかの実施形態において、対向し、隣り合う支持要素４０６のそれぞれの間の最大距離Ｄｓは、以下のいずれか２つを含み、かつその間の範囲であってもよい：約０．１ｍｍ、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、および約１０ｃｍ。
【００６６】
いくつかの実施形態において、対向し、隣り合う支持要素４０６は、互いに関して平行に間隔を開けて配置してもよい。そのようなことは、たとえば、複数の細孔４０８がそれぞれ独立して、実質的に正方形、矩形、平行四辺形などの形状を有してもよい（図４に示すように、断面は、ｚ軸に対して直交して取られる）場合に、生じてもよい。
【００６７】
いくつかの実施形態において、対向し、隣り合う複数の支持要素４０６のそれぞれの間の平均距離Ｄｓは、支持構造４０４の厚さｔｓより短くても、それに略等しくても、またはそれより長くてもよい。いくつかの実施形態において、対向し、隣り合う複数の支持要素４０６のそれぞれの間の平均距離Ｄｓは、支持構造４０４の厚さｔｓより短くてもよい。いくつかの実施形態において、対向し、隣り合う複数の支持要素４０６のそれぞれの間の平均距離Ｄｓは、支持構造４０４の厚さｔｓに略等しくてもよい。いくつかの実施形態において、対向し、隣り合う複数の支持要素４０６のそれぞれの間の平均距離Ｄｓは、支持構造４０４の厚さｔｓより長くてもよい。いくつかの実施形態において、対向し、隣り合う複数の支持要素４０６のそれぞれの間の平均距離Ｄｓは、支持構造４０４の厚さｔｓの少なくとも１倍であってもよい。
【００６８】
いくつかの実施形態において、対向し、隣り合う複数の支持要素４０６の間の平均距離Ｄｓは、約０．１ｍｍから約１０ｃｍまで、約０．３ｍｍから約５ｃｍまで、または約０．５ｍｍから約４ｃｍまでの範囲であってもよい。いくつかの実施形態において、対向し、隣り合う複数の支持要素４０６の間の平均距離Ｄｓは、以下のいずれか２つを含み、かつその間の範囲であってもよい：約０．１ｍｍ、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ。
【００６９】
いくつかの実施形態において、対向し、隣り合う複数の支持要素４０６のそれぞれの間の最大ピッチＰｓ（たとえば、中心から中心までの距離）は、約０．１ｍｍから約２０ｃｍまで、約０．３ｍｍから約１０ｃｍまで、または約０．５ｍｍから約６ｃｍまでの範囲であってもよい。いくつかの実施形態において、対向し、隣り合う複数の支持要素４０６のそれぞれの間の最大ピッチＰｓは、以下のいずれか２つを含み、かつその間の範囲であってもよい：約０．１、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ、約１１ｃｍ、約１２ｃｍ、約１３ｃｍ、約１４ｃｍ、約１５ｃｍ、約１６ｃｍ、約１７ｃｍ、約１８ｃｍ、約１９ｃｍ、および約２０ｃｍ。
【００７０】
いくつかの実施形態において、対向し、隣り合う複数の支持要素４０６の間の平均ピッチＰｓ（たとえば、中心から中心までの距離）は、約０．１ｍｍから約２０ｃｍまで、約０．３ｍｍから約１０ｃｍまで、または約０．５ｍｍから約６ｃｍまでの範囲であってもよい。いくつかの実施形態において、対向し、隣り合う複数の支持要素４０６の間の平均ピッチＰｓは、以下のいずれか２つを含み、かつその間の範囲であってもよい：約０．１、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ、約１１ｃｍ、約１２ｃｍ、約１３ｃｍ、約１４ｃｍ、約１５ｃｍ、約１６ｃｍ、約１７ｃｍ、約１８ｃｍ、約１９ｃｍ、および約２０ｃｍ。
【００７１】
いくつかの実施形態において、多孔質シート４００は、多数の繰り返し可能なセクションによって規定される長さｌｐを有してもよく、セクションのそれぞれは、平均ピッチＰｓを有する。たとえば、多孔質シートの長さｌｐは、ＰｓのセクションＮ個に略等しくてもよく、Ｎは、少なくとも１、少なくとも２、少なくとも５、少なくとも１０、少なくとも１５、少なくとも２０、少なくとも２５、少なくとも５０、少なくとも７５、少なくとも１００、少なくとも１５０、少なくとも２００、少なくとも２５０、少なくとも３００、少なくとも３５０、少なくとも４００、少なくとも５００、少なくとも６００、少なくとも７００、少なくとも８００、少なくとも９００、少なくとも１０００、少なくとも１２００、少なくとも１４００、少なくとも１６００、少なくとも１８００、少なくとも２０００、少なくとも２２００、少なくとも２４００、少なくとも２６００、少なくとも２８００、少なくとも３０００、少なくとも３２００、少なくとも３４００、少なくとも３６００、少なくとも３８００、少なくとも４０００、少なくとも４２００、少なくとも４４００、少なくとも４６００、少なくとも４８００、少なくとも５０００などである。いくつかの実施形態において、多孔質シート４００は、多孔質シート４００の長さｌｐより短い、それに略等しい、またはそれより長い幅ｗｐ（図示せず）を有してもよい。
【００７２】
いくつかの実施形態において、複数の細孔４０８のそれぞれは独立して、支持構造４０４の厚さの少なくとも１倍である細孔サイズを有してもよい。いくつかの実施形態において、複数の細孔４０８のそれぞれは、約０．０１ｍｍ２から約１００ｃｍ２まで、約０．１ｍｍ２から約２５ｃｍ２まで、または約０．２５ｍｍ２から約１６ｃｍ２までの範囲の細孔サイズを独立して有してもよい。いくつかの実施形態において、複数の細孔４０８のそれぞれは独立して、以下のいずれか２つを含み、かつその間の範囲である細孔サイズを有してもよい：約０．０１ｍｍ２、約０．０５ｍｍ２、約０．１ｍｍ２、約０．５ｍｍ２、約１ｍｍ２、約２ｍｍ２、約４ｍｍ２、約６ｍｍ２、約８ｍｍ２、約１ｃｍ２、約５ｃｍ２、約１０ｃｍ２、約１５ｃｍ２、約２０ｃｍ２、約２５ｃｍ２、約３０ｃｍ２、約３５ｃｍ２、約４０ｃｍ２、約４５ｃｍ２、約５０ｃｍ２、約５５ｃｍ２、約６０ｃｍ２、約６５ｃｍ２、約７０ｃｍ２、約７５ｃｍ２、約８０ｃｍ２、約８５ｃｍ２、約９０ｃｍ２、約９５ｃｍ２、および約１００ｃｍ２。
【００７３】
いくつかの実施形態において、複数の細孔４０８の平均サイズは、支持構造４０４の厚さの平均サイズの少なくとも１倍であってもよい。いくつかの実施形態において、複数の細孔４０８の平均サイズは、約０．０１ｍｍ２から約１００ｃｍ２まで、約０．１ｍｍ２から約２５ｃｍ２まで、または約０．２５ｍｍ２から約１６ｃｍ２までの範囲であってもよい。いくつかの実施形態において、複数の細孔４０８の平均サイズは、以下のいずれか２つを含み、かつその間の範囲であってもよい：約０．０１ｍｍ２、約０．０５ｍｍ２、約０．１ｍｍ２、約０．５ｍｍ２、約１ｍｍ２、約２ｍｍ２、約４ｍｍ２、約６ｍｍ２、約８ｍｍ２、約１ｃｍ２、約５ｃｍ２、約１０ｃｍ２、約１５ｃｍ２、約２０ｃｍ２、約２５ｃｍ２、約３０ｃｍ２、約３５ｃｍ２、約４０ｃｍ２、約４５ｃｍ２、約５０ｃｍ２、約５５ｃｍ２、約６０ｃｍ２、約６５ｃｍ２、約７０ｃｍ２、約７５ｃｍ２、約８０ｃｍ２、約８５ｃｍ２、約９０ｃｍ２、約９５ｃｍ２、および約１００ｃｍ２。
【００７４】
いくつかの実施形態において、各細孔４０８は独立して、実質的に矩形または正方形の断面形状を有してもよい（図４に示すように、上記断面は、ｚ軸に対して直交して取られる）。いくつかの実施形態において、各細孔４０８は独立して、矩形（図５Ａ）、三角形（図５Ｂ）、平行四辺形（図５Ｃ）、エシュロン（図５Ｄ）、六角形（図５Ｅ）、八角形（図５Ｆ）、円形（図５Ｇ）、正方形（図５Ｈ）、または不規則な形状（図示せず）などの、図５Ａ〜図５Ｈに例示される形状を有してもよい。
【００７５】
いくつかの実施形態において、複数の細孔４０８のうち少なくとも２つは、互いと同じ形状を有してもよい。いくつかの実施形態において、複数の細孔４０８のそれぞれは、互いと同じ形状を有してもよい。
【００７６】
いくつかの実施形態において、複数の細孔４０８のうち少なくとも２つは、互いと異なる形状を有してもよい。いくつかの実施形態において、複数の細孔４０８のそれぞれは、別のものと異なる形状を有してもよい。
【００７７】
引き続き図４を参照すると、いくつかの実施形態において、複数の支持要素４０６のそれぞれは独立して、複数のナノファイバ４０２の平均厚さ（または直径）より薄い、それに略等しい、またはそれより厚い厚さ（または直径）ｔｓを有してもよい。いくつかの実施形態において、複数の支持要素４０６のそれぞれは独立して、複数のナノファイバ４０２の平均厚さより薄い厚さ（または直径）ｔｓを有してもよい。いくつかの実施形態において、複数の支持要素４０６のそれぞれは独立して、複数のナノファイバ４０２の平均厚さに略等しい厚さ（または直径）ｔｓを有してもよい。いくつかの実施形態において、複数の支持要素４０６のそれぞれは独立して、複数のナノファイバ４０２の平均厚さより厚い厚さ（または直径）ｔｓを有してもよい。
【００７８】
いくつかの実施形態において、複数の支持要素４０６のそれぞれは独立して、複数のナノファイバ４０２の平均厚さ（または直径）の厚さの少なくとも約１倍である厚さ（または直径）ｔｓを有してもよい。いくつかの実施形態において、複数の支持要素４０６のそれぞれは独立して、複数のナノファイバ４０２の平均厚さ（または直径）の厚さの少なくとも２倍である厚さｔｓを有してもよい。
【００７９】
いくつかの実施形態において、複数の支持要素４０６のそれぞれは独立して、約３０μｍから約１０ｍｍまで、約５０μｍから約６ｍｍまで、または約１００μｍから約２ｍｍまでの範囲である厚さ（または直径）ｔｓを有してもよい。いくつかの実施形態において、複数の支持要素４０６のそれぞれは独立して、以下のいずれか２つを含み、かつその間の範囲である厚さ（または直径）ｔｓを有してもよい：約３０μｍ、約５０μｍ、約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍ、約８５０μｍ、約９００μｍ、約９５０μｍ、約１ｍｍ、約１．５ｍｍ、約２ｍｍ、約２．５ｍｍ、約３ｍｍ、約４ｍｍ、約５ｍｍ、約６ｍｍ、約７ｍｍ、約８ｍｍ、約９ｍｍ、および約１０ｍｍ。
【００８０】
いくつかの実施形態において、複数の支持要素４０６の平均厚さ（または直径）は、複数のナノファイバ４０２の平均厚さ（または直径）より薄くても、それに略等しくても、またはそれより厚くてもよい。いくつかの実施形態において、複数の支持要素４０６の平均厚さ（または直径）は、複数のナノファイバ４０２の平均厚さ（または直径）の厚さの少なくとも約１倍であってもよい。いくつかの実施形態において、複数の支持要素４０６の平均厚さ（または直径）は、複数のナノファイバ４０２の平均厚さ（または直径）の厚さの少なくとも約２倍であってもよい。いくつかの実施形態において、複数の支持要素４０６の平均厚さ（または直径）は、約３０μｍから約１０ｍｍまで、約５０μｍから約６ｍｍまで、または約１００μｍから約２ｍｍまでの範囲であってもよい。
【００８１】
いくつかの実施形態において、複数の支持要素４０６のうち少なくとも２つは、互いと同じ厚さ（または直径）を有してもよい。いくつかの実施形態において、複数の支持要素４０６のそれぞれは、互いと同じ厚さ（または直径）を有してもよい。
【００８２】
いくつかの実施形態において、複数の支持要素４０６のうち少なくとも２つは、互いと異なる厚さ（直径）を有してもよい。いくつかの実施形態において、複数の支持要素４０６のそれぞれは、互いと異なる厚さ（直径）を有してもよい。
【００８３】
いくつかの実施形態において、支持構造４０４は、網目であってもよい。図６Ａは、そのような網目６０２を有する多孔質シート４００を上から見た図を示す。図６Ａの実施形態において、網目６０２の各細孔４０８は、対向し、平行な支持部材４０６ａ、４０６ｂの２つの対によって画定された、実質的に正方形の断面形状を有してもよい（上記断面は、図６Ａのｚ軸に対して直交して取られる）。網目６０２の単一の細孔４０８を上から見た分解図を図６Ｂにおいて示し、上記細孔４０８の分解側面図を図６Ｃ〜図６Ｄにおいて示す。複数のナノファイバ４０２は、単に明確さのために図６Ａ〜図６Ｄに示していないことが留意される。
【００８４】
網目６０２は、隣り合い直交する支持要素４０６ａ、４０６ｂが接触する／交わる複数の交差領域６０４を含む。図６Ａ〜図６Ｄの実施形態において、支持要素４０６ｂ（たとえば、実質的にｙ軸に対して平行に配置されたもの）は、支持要素４０６ａ（たとえば、実質的にｘ軸に対して平行に配置されたもの）より上に位置付けされる。しかしながら、他の実施形態において、支持要素４０６ｂは、支持要素４０６ａより下に位置付けられてもよいことが留意される。さらに他の実施形態において、支持要素４０６ｂは、支持要素４０６ａより上にも下にも位置付けされず、むしろ同じ平面ｘｙ平面内の交点で接続されてもよい。いくつかの実施形態において、交互になっている支持要素４０６ｂは、たとえば、図６Ｆ〜図６Ｈにおいて示すように、支持要素４０６ａより上であっても下であってもよく、これは以下で詳細に説明される。
【００８５】
引き続き図６Ａ〜図６Ｄを参照すると、いくつかの実施形態において、対向する平行な支持要素４０６ａの第１の対間の距離は、それぞれの細孔４０８の長さＤ２を画定してもよく、対向する平行な支持要素４０６ｂの第２の対間の距離は、上記細孔４０８の幅Ｄ１を画定してもよい。いくつかの実施形態において、Ｄ１および／またはＤ２はそれぞれ独立して、支持要素の厚さｔｓより短くても、それに略等しくても、またはそれより長くてもよい。いくつかの実施形態において、Ｄ１および／またはＤ２はそれぞれ独立して、支持要素の厚さｔｓより短くてもよい。いくつかの実施形態において、Ｄ１および／またはＤ２はそれぞれ独立して、支持要素の厚さｔｓに略等しくてもよい。いくつかの実施形態において、Ｄ１および／またはＤ２はそれぞれ独立して、支持要素の厚さｔｓより長くてもよい。いくつかの実施形態において、Ｄ１および／またはＤ２はそれぞれ独立して、支持要素の厚さｔｓの少なくとも約１倍であってもよい。
【００８６】
いくつかの実施形態において、Ｄ１および／またはＤ２はそれぞれ独立して、約０．１ｍｍから約１０ｃｍまで、約０．３ｍｍから約５ｃｍまで、または約０．５ｍｍから約４ｃｍまでの範囲であってもよい。いくつかの実施形態において、Ｄ１および／またはＤ２はそれぞれ独立して、以下のいずれか２つを含み、かつその間の範囲であってもよい：約０．１ｍｍ、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ。
【００８７】
上記のように、図６Ａ〜図６Ｄの実施形態において、網目６０２の複数の細孔４０８のそれぞれは、実質的に正方形の形状を有してもよく、したがって、その長さＤ１および幅Ｄ２は、略等しくてもよい。しかしながら、支持構造４０４（網目であってもなくても）の複数の細孔４０８のそれぞれの形状は、正方形に限定されず、本明細書で論じるものなどの任意の好適な形状を呈してもよいことが留意される。したがって、各細孔４０８の長さＤ１は、その幅Ｄ２より長くても、それに略等しくても、またはそれより短くてもよい。たとえば、各細孔４０８が、実質的に矩形の形状を有する例示的な実施形態において、Ｄ１がＤ２に略等しくないという条件であれば、各細孔４０８の長さＤ１は、約０．１ｍｍから約１０ｃｍまでの範囲のあたりであってもよく、その幅Ｄ２は、約０．１ｍｍから約１０ｃｍまでの範囲のあたりであってもよい。
【００８８】
いくつかの実施形態において、網目６０２の複数の細孔４０８のそれぞれは、網目６０２の厚さの少なくとも１倍である最大の長さ、幅、および／または直径を有してもよい。いくつかの実施形態において、複数の細孔４０８のそれぞれは、約０．１ｍｍから約１０ｃｍまでの範囲である最大の長さ、幅、および／または直径を有してもよい。
【００８９】
いくつかの実施形態において、複数の細孔４０８の平均の長さ、幅、および／または直径は、網目６０２の厚さの少なくとも１倍であってもよい。いくつかの実施形態において、複数の細孔４０８の平均の長さ、幅、および／または直径は、約０．１ｍｍから約１０ｃｍまでの範囲であってもよい。
【００９０】
いくつかの実施形態において、網目６０２における、対向し、隣り合う支持要素４０６ｂ（および／または４０６ａ）のそれぞれの間の最大ピッチＰｍ（たとえば、中心から中心までの距離）は、約０．１ｍｍから約２０ｃｍまで、約０．３ｍｍから約１０ｃｍまで、または約０．５ｍｍから約６ｃｍまでの範囲であってもよい。いくつかの実施形態において、網目６０２における、対向し、隣り合う支持要素４０６ｂ（および／または４０６ａ）のそれぞれの間の最大ピッチＰｍは、以下のいずれか２つを含み、かつその間の範囲であってもよい：約０．１ｍｍ、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ、約１１ｃｍ、約１２ｃｍ、約１３ｃｍ、約１４ｃｍ、約１５ｃｍ、約１６ｃｍ、約１７ｃｍ、約１８ｃｍ、約１９ｃｍ、および約２０ｃｍ。
【００９１】
いくつかの実施形態において、網目６０２における、対向し、隣り合う支持要素４０６ｂ（および／または４０６ａ）の間の平均ピッチＰｍ（たとえば、中心から中心までの距離）は、約０．１ｍｍから約２０ｃｍまで、約０．３ｍｍから約１０ｃｍまで、または約０．５ｍｍから約６ｃｍまでの範囲であってもよい。いくつかの実施形態において、網目における、対向し、隣り合う支持要素４０６ｂ（および／または４０６ａ）の間の平均ピッチＰｍは、以下のいずれか２つを含み、かつその間の範囲であってもよい：約０．１ｍｍ、約０．２ｍｍ、約０．４ｍｍ、約０．６ｍｍ、約０．８ｍｍ、約１ｍｍ、約２ｍｍ、約４ｍｍ、約６ｍｍ、約８ｍｍ、約１ｃｍ、約２ｃｍ、約３ｃｍ、約４ｃｍ、約５ｃｍ、約６ｃｍ、約７ｃｍ、約８ｃｍ、約９ｃｍ、または約１０ｃｍ、約１１ｃｍ、約１２ｃｍ、約１３ｃｍ、約１４ｃｍ、約１５ｃｍ、約１６ｃｍ、約１７ｃｍ、約１８ｃｍ、約１９ｃｍ、および約２０ｃｍ。
【００９２】
網目６０２はまた、（たとえば、図６Ｃに示される）複数の非交差領域６０６において、複数の支持要素４０６ａ、４０６ｂの平均厚さ（または直径）ｔｓの約７５％〜約１５０％である平均厚さｔｍ１を有してもよい。いくつかの実施形態において、網目６０２は、複数の支持要素４０６ａ、４０６ｂの平均厚さ（または直径）ｔｓの約１００％〜約１５０％である平均厚さｔｍ１を有してもよい。いくつかの実施形態において、網目６０２は、複数の非交差領域６０６において、複数の支持要素４０６ａ、４０６ｂの平均厚さ（または直径）ｔｓの約１００％である平均厚さｔｍ１を有してもよい。いくつかの実施形態において、網目６０２は、複数の非交差領域６０６において、複数の支持要素４０６ａ、４０６ｂの平均厚さ（または直径）ｔｓの約１２５％である平均厚さｔｍ１を有してもよい。いくつかの実施形態において、網目６０２は、複数の非交差領域６０６において、支持要素４０６ａ、４０６ｂの平均厚さ（または直径）ｔｓの約１５０％である平均厚さｔｍ１を有してもよい。
【００９３】
網目６０２はまた、（たとえば、図６Ｄに示される）複数の交差領域６０４における支持要素４０６ａ、４０６ｂ両方を合わせた平均厚さ（または直径）の約７５％〜約１５０％である平均厚さｔｍ２を、上記交差領域６０４において有してもよい。いくつかの実施形態において、網目６０２は、複数の交差領域６０４における支持要素４０６ａ、４０６ｂ両方の平均厚さ（または直径）の約７５％〜約１５０％である平均厚さｔｍ２を有してもよい。いくつかの実施形態において、網目６０２は、複数の交差領域６０４における支持要素４０６ａ、４０６ｂ両方の平均厚さ（または直径）の約７５％である平均厚さｔｍ２を有してもよい。いくつかの実施形態において、網目６０２は、複数の交差領域６０４における支持要素４０６ａ、４０６ｂ両方の平均厚さ（または直径）の約１００％である平均厚さｔｍ２を有してもよい。いくつかの実施形態において、網目６０２は、複数の交差領域６０４における支持要素４０６ａ、４０６ｂ両方の平均厚さ（または直径）の約１２５％である平均厚さｔｍ２を有してもよい。いくつかの実施形態において、網目６０２は、複数の交差領域６０４における支持要素４０６ａ、４０６ｂ両方の平均厚さ（または直径）の約１５０％である平均厚さを有してもよい。
【００９４】
いくつかの実施形態において、複数の交差領域６０４における網目６０２の平均厚さが、複数の非交差領域６０６における網目の平均厚さに略等しい、またはそれより厚いことを条件とすると、網目６０２は、複数の交差領域６０４および複数の非交差領域６０６において独立して、約３０μｍから約１０ｍｍまで、約５０μｍから約６ｍｍまで、または約１００μｍから約２ｍｍまでの範囲である平均厚さを有してもよい。いくつかの実施形態において、網目６０２は、複数の交差領域６０４および複数の非交差領域６０６において独立して、以下のいずれか２つを含み、かつその間の範囲である平均厚さを有してもよい：約３０μｍ、約５０μｍ、約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍ、約８５０μｍ、約９００μｍ、約９５０μｍ、約１ｍｍ、約１．５ｍｍ、約２ｍｍ、約２．５ｍｍ、約３ｍｍ、約３．５ｍｍ、約４ｍｍ、約４．５ｍｍ、約５ｍｍ、約５．５ｍｍ、約６ｍｍ、約６．５ｍｍ、約７ｍｍ、約７．５ｍｍ、約８ｍｍ、約８．５ｍｍ、約９ｍｍ、約９．５ｍｍ、および約１０ｍｍ。
【００９５】
いくつかの実施形態において、網目６０２における複数の支持要素４０６ａ、４０６ｂのそれぞれは独立して、複数のナノファイバ４０２の平均厚さ（または直径）より薄い、それに略等しい、またはそれより厚い厚さ（または直径）ｔｓを有してもよい。いくつかの実施形態において、網目６０２における複数の支持要素４０６ａ、４０６ｂのそれぞれは独立して、複数のナノファイバ４０２の平均厚さ（または直径）より薄い厚さ（または直径）ｔｓを有してもよい。いくつかの実施形態において、網目６０２における複数の支持要素４０６ａ、４０６ｂのそれぞれは独立して、複数のナノファイバ４０２の平均厚さ（または直径）に略等しい厚さ（または直径）ｔｓを有してもよい。いくつかの実施形態において、網目６０２における複数の支持要素４０６ａ、４０６ｂのそれぞれは独立して、複数のナノファイバ４０２の平均厚さ（または直径）より厚い厚さ（または直径）ｔｓを有してもよい。
【００９６】
いくつかの実施形態において、網目６０２における複数の支持要素４０６ａ、４０６ｂのそれぞれは独立して、複数のナノファイバ４０２の平均厚さ（または直径）の厚さの少なくとも約１倍である厚さ（または直径）ｔｓを有してもよい。いくつかの実施形態において、網目６０２における複数の支持要素４０６ａ、４０６ｂのそれぞれは独立して、複数のナノファイバ４０２の平均厚さ（または直径）の厚さの少なくとも２倍である厚さ（または直径）ｔｓを有してもよい。
【００９７】
いくつかの実施形態において、網目６０２における複数の支持要素４０６ａ、４０６ｂのそれぞれは独立して、約３０μｍから約１０ｍｍまで、約５０μｍから約６ｍｍまで、または約１００μｍから約２ｍｍまでの範囲である厚さ（または直径）ｔｓを有してもよい。いくつかの実施形態において、網目６０２における複数の支持要素４０６ａ、４０６ｂのそれぞれは独立して、以下のいずれか２つを含み、かつその間の範囲である厚さ（または直径）ｔｓを有してもよい：約３０μｍ、約５０μｍ、約１００μｍ、約１５０μｍ、約２００μｍ、約２５０μｍ、約３００μｍ、約３５０μｍ、約４００μｍ、約４５０μｍ、約５００μｍ、約５５０μｍ、約６００μｍ、約６５０μｍ、約７００μｍ、約７５０μｍ、約８００μｍ、約８５０μｍ、約９００μｍ、約９５０μｍ、約１ｍｍ、約１．５ｍｍ、約２ｍｍ、約２．５ｍｍ、約３ｍｍ、約４ｍｍ、約５ｍｍ、約６ｍｍ、約７ｍｍ、約８ｍｍ、約９ｍｍ、および約１０ｍｍ。
【００９８】
いくつかの実施形態において、網目６０２の複数の支持要素４０６ａ、４０６ｂの厚さ（または直径）ｔｓは、平均して、複数のナノファイバ４０２の平均厚さ（または直径）の厚さの少なくとも約１倍であってもよい。いくつかの実施形態において、網目６０２の複数の支持要素４０６ａ、４０６ｂの厚さ（または直径）ｔｓは、平均して、複数のナノファイバ４０２の平均厚さ（または直径）の厚さの少なくとも約２倍であってもよい。いくつかの実施形態において、網目６０２の複数の支持要素４０６ａ、４０６ｂの厚さ（または直径）ｔｓは、平均して、約３０μｍから約１０ｍｍまで、約５０μｍから約６ｍｍまで、または約１００μｍから約２ｍｍまでの範囲であってもよい。
【００９９】
いくつかの実施形態において、網目６０２は、カレンダ法を含むがこれに限定されない、本明細書で説明される圧縮プロセスに供されてもよい。いくつかの実施形態において、この圧縮プロセスは、複数の支持要素４０６ａ、４０６ｂの厚さ、および少なくとも複数の交差領域６０４における、網目６０２の全厚を減少させてもよい。たとえば、図６Ｅは、圧縮プロセス後の、網目６０２の複数の交差領域６０４における１つの細孔４０８の分解断面図を示す（ここでも、ナノファイバは、単に明確さのために図から省かれている）。図６Ｅに特に示すように、圧縮プロセス後、少なくとも複数の交差領域６０４における、支持要素４０６ａ、４０６ｂのそれぞれは独立して、上記圧縮プロセス前のそれぞれの厚さｔｓより薄い厚さｔｓ２を有してもよい。いくつかの実施形態において、圧縮プロセス後、少なくとも複数の交差領域６０４における、支持要素４０６ａ、４０６ｂのそれぞれは独立して、上記圧縮プロセス前のそれぞれの厚さｔｓの約１００％〜約３０％である厚さｔｓ２を有してもよい。
【０１００】
図６Ｅにさらに示すように、前述の圧縮プロセス後、少なくとも複数の交差領域６０４における網目６０２は、上記圧縮プロセス前のそれぞれの厚さｔｍ２より薄い厚さｔｍ３を有してもよい。いくつかの実施形態において、圧縮プロセス後、少なくとも複数の交差領域６０４における網目６０２は、上記圧縮プロセス前のそれぞれの厚さｔｍ２の約１００％〜約３０％である厚さｔｍ３を有してもよい。
【０１０１】
引き続き図４を参照すると、いくつかの実施形態において、支持構造４０４は、織布構造であってもよい。図６Ｆは、そのような織布構造６０８を有する多孔質シート４００を上から見た図を示す。図６Ｆの実施形態において、織布構造６０８の各細孔４０８は、対向し、平行な支持部材４０６ａ、４０６ｂの２つの対によって画定された、実質的に正方形の断面形状を有してもよい（上記断面は、図６Ｆのｚ軸に対して直交して取られる）。織布構造６０８の単一の細孔４０８を上から見た分解図を図６Ｇにおいて示し、上記細孔４０８の分解側面図を図６Ｈ〜図６Ｉにおいて示す。複数のナノファイバ４０２は、単に明確さのために図６Ｆ〜図６Ｉに示していないことが留意される。
【０１０２】
網目構造６０２に関して上で論じたように、いくつかの実施形態において、織布構造６０８も、本明細書で説明される圧縮プロセス（たとえば、カレンダ法）に供されてもよい。いくつかの実施形態において、この圧縮プロセスは、支持要素４０６ａ、４０６ｂの厚さ、および少なくとも複数の交差領域６０４における、織布構造６０８の全厚を減少させてもよい。たとえば、図６Ｊは、圧縮プロセス後の、織布構造６０８の複数の交差領域６０４における１つの細孔４０８の分解断面図を示す（ここでも、ナノファイバは、単に明確さのために図から省かれている）。図６Ｊに特に示すように、圧縮プロセス後、少なくとも複数の交差領域６０４における、支持要素４０６ａ、４０６ｂのそれぞれは独立して、低減された厚さｔｓ２を有してもよい。いくつかの実施形態において、圧縮プロセス後、少なくとも複数の交差領域６０４における、支持要素４０６ａ、４０６ｂのそれぞれは独立して、上記圧縮プロセス前のそれぞれの厚さｔｓの約１００％〜約３０％である厚さｔｓ２を有してもよい。
【０１０３】
図６Ｊにさらに示すように、前述の圧縮プロセス後、少なくとも複数の交差領域６０４における織布構造６０８は、低減された厚さｔｍ３を有してもよい。いくつかの実施形態において、圧縮プロセス後、少なくとも複数の交差領域６０４における織布構造６０８は、上記圧縮プロセス前のそれぞれの厚さｔｍ２の約１００％〜約３０％である厚さｔｍ３を有してもよい。
【０１０４】
図６Ｆ〜図６Ｊの織布構造６０８は、図６Ａ〜図６Ｅに記載される網目６０２の変形物を表し、同じまたは類似の構成要素および特徴には、同じ参照番号が付与されることが留意される。したがって、図６Ｆ〜図６Ｊの織布構造６０８の寸法（たとえば、Ｄ１、Ｄ２、ｄ１、ｄ２、ｔｓ、ｔｓ２、細孔サイズ、および／または細孔形状など）は、図６Ａ〜図６Ｅの網目６０２を参照して説明されるものと実質的に同じであってもよい。さらに、図６Ｆ〜図６Ｊの織布構造６０８のＰｗ、ｔｗ１、ｔｗ２、ｔｗ３の寸法はそれぞれ、図６Ａ〜図６Ｅの網目６０２のＰｍ、ｔｍ１、ｔｍ２、ｔｍ３の寸法に対応してもよい、かつ／またはそれらと実質的に同じ値であってもよい。
【０１０５】
引き続き図４を参照すると、複数のナノファイバ４０２は、第２の複数の細孔４１０を画定する。いくつかの実施形態において、複数のナノファイバ４０２によって画定される複数の細孔４１０の平均細孔サイズは、複数の支持要素４０６によって画定される複数の細孔４０８の平均細孔サイズより小さい。
【０１０６】
いくつかの実施形態において、複数のナノファイバ４０２のそれぞれは独立して、約１０ｎｍから約９００ｎｍまでの範囲である直径を有してもよい。いくつかの実施形態において、複数のナノファイバ４０２のそれぞれは独立して、以下のいずれか２つを含み、かつその間の範囲である直径を有してもよい：約１０ｎｍ、約２０ｎｍ、約４０ｎｍ、約６０ｎｍ、約８０ｎｍ、約１００ｎｍ、約１２０ｎｍ、約１４０ｎｍ、約１６０ｎｍ、約１８０ｎｍ、約２００ｎｍ、約２２０ｎｍ、約２４０ｎｍ、約２６０ｎｍ、約２８０ｎｍ、約３００ｎｍ、約３２０ｎｍ、約３４０ｎｍ、約３６０ｎｍ、約３８０ｎｍ、約４００ｎｍ、約４２０ｎｍ、約４４０ｎｍ、約４６０ｎｍ、約４８０ｎｍ、約５００ｎｍ、約５２０ｎｍ、約５４０ｎｍ、約５６０ｎｍ、約５８０ｎｍ、約６００ｎｍ、約６２０ｎｍ、約６４０ｎｍ、約６６０ｎｍ、約６８０ｎｍ、約７００ｎｍ、約８２０ｎｍ、約８４０ｎｍ、約８６０ｎｍ、約８８０ｎｍ、および約９００ｎｍ。
【０１０７】
いくつかの実施形態において、複数のナノファイバ４０２の平均直径は、約１０ｎｍから約９００ｎｍまでの範囲であってもよい。いくつかの実施形態において、複数のナノファイバ４０２の平均直径は、以下のいずれか２つを含み、かつその間の範囲であってもよい：約１０ｎｍ、約２０ｎｍ、約４０ｎｍ、約６０ｎｍ、約８０ｎｍ、約１００ｎｍ、約１２０ｎｍ、約１４０ｎｍ、約１６０ｎｍ、約１８０ｎｍ、約２００ｎｍ、約２２０ｎｍ、約２４０ｎｍ、約２６０ｎｍ、約２８０ｎｍ、約３００ｎｍ、約３２０ｎｍ、約３４０ｎｍ、約３６０ｎｍ、約３８０ｎｍ、約４００ｎｍ、約４２０ｎｍ、約４４０ｎｍ、約４６０ｎｍ、約４８０ｎｍ、約５００ｎｍ、約５２０ｎｍ、約５４０ｎｍ、約５６０ｎｍ、約５８０ｎｍ、約６００ｎｍ、約６２０ｎｍ、約６４０ｎｍ、約６６０ｎｍ、約６８０ｎｍ、約７００ｎｍ、約８２０ｎｍ、約８４０ｎｍ、約８６０ｎｍ、約８８０ｎｍ、および約９００ｎｍ。
【０１０８】
いくつかの実施形態において、複数のナノファイバ４０２の全体積は、多孔質シート４００の全体積の約２０％より小さい。いくつかの実施形態において、複数のナノファイバ４０２の全体積は、多孔質シート４００の全体積の約２０％より小さく、約１８％より小さく、約１６％より小さく、約１４％より小さく、約１２％より小さく、約１２％より小さく、約１０％より小さく、約８％より小さく、約６％より小さく、約４％より小さく、または約２％より小さい。いくつかの実施形態において、複数のナノファイバ４０２の全体積は、多孔質シート４００の全体積の約２０％より小さく、約１５％より小さく、または約１０％より小さい。いくつかの実施形態において、複数のナノファイバ４０２の全体積は、多孔質シート４００の全体積の約２０％より小さい。いくつかの実施形態において、複数のナノファイバ４０２の全体積は、多孔質シート４００の全体積の約１０％より小さい。いくつかの実施形態において、複数のナノファイバ４０２の全体積は、多孔質シート４００の全体積の約５％より小さい。
【０１０９】
いくつかの実施形態において、複数のナノファイバ４０２のそれぞれは独立して、ポリマー材料を含んでもよい。いくつかの実施形態において、ナノファイバ４０２のそれぞれは独立して、ナイロン、ポリビニルアルコール、ポリビニルピロリドン、ポリフッ化ビニリデン、ポリスチレン、ポリプロピレン、ポリエチレン、ポリアクリロニトリル、ポリイミド、ポリ（エチレンオキシド）、ポリエチレンテレフタレート、ポリ塩化ビニル、ポリカーボネート、ポリウレタン、ポリスルホン、ポリ乳酸、ポリテトラフルオロエチレン、ポリベンズオキサゾール類、ポリアラミド、ポリ（フェニレンスルフィド）、ポリフェニレンテレフタルアミド、またはポリテトラフルオロエチレン、またはそれらの組み合わせを含んでもよい。さらに、いくつかの実施形態において、複数のナノファイバ４０２のそれぞれは、１種または複数種の極性官能基を含んでもよい。いくつかの実施形態において、ナノファイバ４０２は、たとえば、米国出願公開特許第２０１６／０１６６９５９号明細書に記載される材料および／または特性を含んでもよく、当該明細書は、本明細書においてその全体が参照により引用される。
【０１１０】
いくつかの実施形態において、複数のナノファイバ４０２は、電界紡糸法、メルトブロー法、ガスブロー法（たとえば、エアブロー法、窒素ブロー法など）、フォーススピニング法、およびそれらの組み合わせを含むが、これらに限定されない方法によって調製されてもよい。
【０１１１】
いくつかの実施形態において、複数のナノファイバ４０２は、対向し、隣り合う（または平行な）複数の支持要素４０６の間に実質的に均等に分布されてもよく、かつ／または多孔質シート４００の第１の表面４１２と対向する第２の表面４１４との間に実質的に均等に分布されてもよい。いくつかの実施形態において、複数のナノファイバ４０２は、対向し、隣り合う（または平行な）複数の支持要素４０６の少なくとも間に実質的に均等に分布されてもよい。いくつかの実施形態において、複数のナノファイバ４０２は、多孔質シート４００の第１の表面４１２と対向する第２の表面４１４との間に実質的に均等に分布されてもよい。いくつかの実施形態において、複数のナノファイバ４０２は、対向し、隣り合う（または平行な）複数の支持要素４０６の間に実質的に均等に分布されてもよく、たとえば、図４に示すように、多孔質シート４００の第１の表面４１２と対向する第２の表面４１４との間に実質的に均等に分布されてもよい。
【０１１２】
いくつかの実施形態において、複数のナノファイバ４０２は、対向し、隣り合う（または平行な）複数の支持要素４０６の間に均等に分布されていない場合があり、かつ／または多孔質シート４００の第１の表面４１２と対向する第２の表面４１４との間に実質的に均等に分布されない場合がある。たとえば、図７Ａは、複数のナノファイバ４０２の少なくとも約８５％、約９０％、約９５％、または約１００％が、多孔質シート４００の反対側の第２の表面４１４よりむしろ第１の表面４１２の近くに存在する実施形態を示す。
【０１１３】
図７Ｂは、複数のナノファイバ４０２が、対向し、隣り合う（または平行な）複数の支持要素４０６の間に実質的に均等に分布されない実施形態を示す。図７Ｂに特に示すように、複数のナノファイバ４０２は、細孔４０８の実質的に一方側に配される／分布される。
【０１１４】
図７Ｃは、複数のナノファイバ４０２が、対向し、隣り合う（または平行な）複数の支持要素４０６の間に均等に分布されず、かつ多孔質シート４００の第１の表面４１２と対向する第２の表面４１４との間に実質的に均等に分布されない実施形態を示す。
【０１１５】
いくつかの実施形態において、多孔質シート４００の複数の細孔４０８のそれぞれは独立して、本明細書で説明される複数のナノファイバ４０２の特定の分布を含んでもよいことが留意される。別の言い方をすれば、複数の細孔４０８のそれぞれは独立して、それぞれの細孔４０８の、対向し、隣り合う（または平行な）複数の支持要素４０６の間に実質的に均等に分布されるか、もしくはされない、かつ／または多孔質シート４００の第１の表面４１２と対向する第２の表面４１４との間に実質的に均等に分布されるか、もしくはされない、複数のナノファイバ４０２を含んでもよい。たとえば、いくつかの実施形態において、多孔質シート４００は、以下の任意の組み合わせを含んでもよい：
ｉ）複数のナノファイバ４０２が、それぞれの細孔４０８の、対向し、隣り合う（または平行な）複数の支持要素４０６の間に実質的に均等に分布される１つまたは複数の細孔４０８；
ｉｉ）複数のナノファイバ４０２が、多孔質シート４００の第１の表面４１２と対向する第２の表面４１４との間に実質的に均等に分布される１つまたは複数の細孔４０８；
ｉｉｉ）複数のナノファイバ４０２が、それぞれの細孔４０８の、対向し、隣り合う（または平行な）複数の支持要素４０６の間に実質的に均等に分布され、かつ多孔質シート４００の第１の表面４１２と対向する第２の表面４１４との間に実質的に均等に分布される、１つまたは複数の細孔４０８；
ｉｖ）図７Ａに示すナノファイバ４０２の分布を有する１つまたは複数の細孔４０８；
ｖ）図７Ｂに示すナノファイバ４０２の分布を有する１つまたは複数の細孔４０８；および／または
ｖｉ）図７Ｃに示すナノファイバ４０２の分布を有する１つまたは複数の細孔４０８。
【０１１６】
いくつかの実施形態において、複数のナノファイバ４０２の実体積率（ＳＶＦ）は、約２０％より小さくても、約１０％より小さくても、または約５％より小さくてもよい。いくつかの実施形態において、複数のナノファイバ４０２の実体積率は、約２０％より小さくても、約１８％より小さくても、約１６％より小さくても、約１４％より小さくても、約１２％より小さくても、約１０％より小さくても、または約８％より小さくてもよい。いくつかの実施形態において、複数のナノファイバ４０２の実体積率は、約２０％より小さくてもよい。いくつかの実施形態において、複数のナノファイバ４０２の実体積率は、約１０％より小さくてもよい。いくつかの実施形態において、複数のナノファイバ４０２の実体積率は、約５％より小さくてもよい。
【０１１７】
いくつかの実施形態において、多孔質シート４００は、１つまたは複数の追加の多孔質シート４００の近傍に（たとえば、上に、下に、横に）位置付けられてもよい。たとえば、図８Ａ〜図８Ｂは、互いに対して垂直に配置された少なくとも３枚の多孔質シート４００を含む多層構造８００の例示的な実施形態を示す。多層構造８００における各多孔質シート４００の単一の細孔４０８は、単に明確さのために示されていることが留意される。また、各多孔質シート４００内の複数の細孔４０８は、図８Ａ〜図８Ｂに示すナノファイバ４０２の分布に限定されず、むしろ、それぞれ独立して、本明細書で説明される任意のナノファイバ４０２の分布を有してもよいことが留意される。さらに、多層構造８００は、３枚の多孔質シート４００に限定されず、むしろ、たとえば、少なくとも２枚の多孔質シート４００、少なくとも３枚の多孔質シート４００、少なくとも４枚の多孔質シート４００、少なくとも５枚の多孔質シート４００、少なくとも６枚の多孔質シート４００、少なくとも７枚の多孔質シート４００などの、任意の所望の数の上記シートを有してもよい。
【０１１８】
いくつかの実施形態において、多層構造８００における各多孔質シート４００の複数の細孔４０８は、図８Ａに示すように、互いと整列されてもよい。しかしながら、いくつかの実施形態において、多層構造８００における少なくとも２枚の多孔質シート４００の、細孔４０８の１つまたは複数は、図８Ｂに示すように、互いと整列されていない場合がある。
【０１１９】
いくつかの実施形態において、１枚または複数枚の多孔質シート４００は、基材の表面上に位置付けられてもよい。図９はそのような、少なくとも１枚の多孔質シート４００が基材９０４の上面９０２上に位置付けられた、例示的な一実施形態を示す。いくつかの実施形態において、基材９０４は、繊維状媒体、膜構造体、およびそれらの組み合わせであってもよい。
【０１２０】
ここで図１０を参照すると、別の例示的な実施形態に従って、多層構造１０００の断面図が示されている。多層構造１０００、またはその構成要素／特徴は、本明細書で説明される他のデバイス／特徴／構成要素、たとえば、他の実施形態および図を参照しながら説明されるもの、との組み合わせで、またはこれらの代替物として、実施されてもよい。多層構造１０００は、本明細書で説明されるようなデバイス／構成要素／特徴を作製および／または使用する方法のいずれかにおいて追加的に利用されてもよい。多層構造１０００はまた、様々な用途において、かつ／または並べ替えて使用されてもよく、これは、本明細書で説明される、例証的な実施形態において、述べられる場合も述べられない場合もある。たとえば、いくつかの実施形態において、多層構造１０００は、図１０に示される特徴／構成要素より多くの、またはより少ない特徴／構成要素を含んでもよい。さらに、多層構造１０００は、具体的に図１０に示されるサイズ、形状、構成要素／特徴の数などに、限定されない。
【０１２１】
図１０に示すように、多層構造１０００は、互いに対して垂直に配置された４つの多孔質層１００２を含んでもよい。多層構造１０００は、４つの多孔質層１００２に限定されず、むしろ、たとえば、少なくとも２つの多孔質層１００２、少なくとも３つの多孔質層１００２、少なくとも４つの多孔質層１００２、少なくとも５つの多孔質層１００２、少なくとも６つの多孔質層１００２、少なくとも７つの多孔質層１００２などの、任意の所望の数の上記層を有してもよいことも留意される。
【０１２２】
いくつかの実施形態において、各層１００２は独立して、上記層の全体積の約３０％〜約５０％より小さい全体積を有する多孔質材料１００４を含んでもよい。いくつかの実施形態において、各層１００２は独立して、上記層の全体積の約３０％より小さい、約３２％より小さい、約３４％より小さい、約３６％より小さい、約３８％より小さい、約４０％より小さい、約４２％より小さい、約４４％より小さい、約４６％より小さい、約４８％より小さい、または約５０％より小さい全体積を有する多孔質材料１００４を含んでもよい。いくつかの実施形態において、各層１００２は独立して、上記層の全体積の約３０％より小さい、約４０％より小さい、または約５０％より小さい全体積を有する多孔質材料１００４を含んでもよい。いくつかの実施形態において、各層１００２の多孔質材料１００４の全体積は、上記層の全体積の約３０％より小さくてもよい。いくつかの実施形態において、各層１００２の多孔質材料１００４の全体積は、上記層の全体積の約４０％より小さくてもよい。いくつかの実施形態において、各層１００２の多孔質材料１００４の全体積は、上記層の全体積の約５０％より小さくてもよい。
【０１２３】
いくつかの実施形態において、各層１００２の多孔質材料１００４は、１つまたは複数の細孔１００６を含んでもよい。複数の細孔１００６のそれぞれは独立して、矩形（図５Ａ）、三角形（図５Ｂ）、平行四辺形（図５Ｃ）、エシュロン（図５Ｄ）、六角形（図５Ｅ）、八角形（図５Ｆ）、円形（図５Ｇ）、正方形（図５Ｈ）、または不規則な形状（図示せず）などの、図５Ａ〜図５Ｈに例示される断面形状を有してもよい。
【０１２４】
いくつかの実施形態において、各層１００２の多孔質材料１００４は独立して、織布材料または不織布材料で構成されてもよい。いくつかの実施形態において、複数の層１００２のうち少なくとも１層の多孔質材料１００４は、織布材料で構成されてもよい。いくつかの実施形態において、複数の層１００２のそれぞれの、多孔質材料１００４は、織布材料で構成されてもよい。いくつかの実施形態において、複数の層１００２のうち少なくとも１層の多孔質材料１００４は、不織布材料で構成されてもよい。いくつかの実施形態において、複数の層１００２のそれぞれの、多孔質材料１００４は、不織布材料で構成されてもよい。
【０１２５】
いくつかの実施形態において、本明細書で開示される不織布材料は、スパンボンド法、メルトブロー法、ニードルパンチ法、エアレイ法、スパンレース法、およびそれらの組み合わせを含むがこれらに限定されない、方法によって作製されてもよい。
【０１２６】
いくつかの実施形態において、多層構造１０００の複数の層１００２はそれぞれ独立して、たとえば、図４において説明される多孔質シート４００であってもよい。
【０１２７】
図１０には示していないが、複数のナノファイバは、複数の層１００２のうち少なくとも１層の多孔質材料１００４の少なくとも一部内に配されてもよい。たとえば、いくつかの実施形態において、複数のナノファイバは、複数の層１００２のうち少なくとも１層の複数の細孔１００６のうち少なくとも１つ内に、配されてもよい。いくつかの実施形態において、複数のナノファイバは、複数の層１００２のうち少なくとも１層の複数の細孔１００６のそれぞれ内に、配されてもよい。いくつかの実施形態において、複数のナノファイバは、複数の層１００２のそれぞれの、複数の細孔１００６のうち少なくとも１つ内に、配されてもよい。いくつかの実施形態において、複数のナノファイバは、複数の層１００２のそれぞれの、複数の細孔１００６のそれぞれ内に、配されてもよい。
【０１２８】
いくつかの実施形態において、複数のナノファイバを含む各層１００２について、複数のナノファイバの全体積は、上記層１００２の全体積の約２０％より小さくてもよい。いくつかの実施形態において、複数のナノファイバを含む各層１００２について、複数のナノファイバの全体積は、上記層１００２の全体積の約２０％より小さくても、約１８％より小さくても、約１６％より小さくても、約１４％より小さくても、約１２％より小さくても、約１２％より小さくても、約１０％より小さくても、約８％より小さくても、約６％より小さくても、約４％より小さくても、または約２％より小さくてもよい。いくつかの実施形態において、複数のナノファイバを含む各層１００２について、複数のナノファイバの全体積は、上記層１００２の全体積の約２０％より小さくても、約１０％より小さくても、または約５％より小さくてもよい。いくつかの実施形態において、複数のナノファイバを含む各層１００２について、複数のナノファイバの全体積は、上記層１００２の全体積の約２０％より小さくてもよい。いくつかの実施形態において、複数のナノファイバを含む各層１００２について、複数のナノファイバの全体積は、上記層１００２の全体積の約１０％より小さくてもよい。いくつかの実施形態において、複数のナノファイバを含む各層１００２について、複数のナノファイバの全体積は、上記層１００２の全体積の約５％より小さくてもよい。
【０１２９】
いくつかの実施形態において、複数のナノファイバを含む各層１００２について、上記層１００２中のナノファイバの実体積率（ＳＶＦ）は、約２０％より小さくても、約１０％より小さくても、または約５％より小さくてもよい。いくつかの実施形態において、複数のナノファイバを含む各層１００２について、上記層１００２中のナノファイバの実体積率は、約２０％より小さくても、約１８％より小さくても、約１６％より小さくても、約１４％より小さくても、約１２％より小さくても、約１０％より小さくても、または約８％より小さくてもよい。いくつかの実施形態において、複数のナノファイバを含む各層１００２について、上記層１００２中のナノファイバの実体積率は、約２０％より小さくてもよい。いくつかの実施形態において、複数のナノファイバを含む各層１００２について、上記層１００２中のナノファイバの実体積率は、約１０％より小さくてもよい。いくつかの実施形態において、複数のナノファイバを含む各層１００２について、上記層１００２中のナノファイバの実体積率は、約５％より小さくてもよい。
【０１３０】
いくつかの実施形態において、複数のナノファイバを含む各層１００２について、ナノファイバは、本明細書に記載される任意の配置に従って、それぞれの細孔１００６中に分布されてもよい。
【０１３１】
いくつかの実施形態において、複数の層１００２のうち少なくとも１層は、ナノファイバを含まない場合がある。
【０１３２】
ここで図１１を参照すると、さらに別の例示的な実施形態に従って、多層構造１１００の断面図が示されている。多層構造１１００、またはその構成要素／特徴は、本明細書で説明される他のデバイス／特徴／構成要素、たとえば、他の実施形態および図を参照しながら説明されるもの、との組み合わせで、またはこれらの代替物として、実施されてもよい。多層構造１１００は、本明細書で説明されるようなデバイス／構成要素／特徴を作製および／または使用するための方法のいずれにおいても、追加的に利用されてもよい。多層構造１１００はまた、様々な用途において、かつ／または並べ替えて使用されてもよく、これは、本明細書で説明される、例証的な実施形態において、述べられる場合も述べられない場合もある。たとえば、いくつかの実施形態において、多層構造１１００は、図１１に示される特徴／構成要素より多くの、またはより少ない特徴／構成要素を含んでもよい。さらに、多層構造１１００は、図１１に具体的に示されるサイズ、形状、構成要素／特徴の数などに、限定されない。
【０１３３】
図１１に示すように、多層構造１１００は、互いに対して水平に配置された少なくとも３つのセクション（またはサブ領域）１１０２を含んでもよい。各セクション１１０２は、互いに対して垂直に配置された４つの多孔質層１１０４を含んでもよい。多層構造１１００は、３つのセクション１１０２に限定されず、むしろ、たとえば、少なくとも２つのセクション１１０２、少なくとも３つのセクション１１０２、少なくとも４つのセクション１１０２、少なくとも５つのセクション１１０２、少なくとも６つのセクション１１０２、少なくとも７つのセクション１１０２などの、任意の所望の数のセクションを有してもよいことが留意される。さらに、各セクション１１０２は、垂直に配置された４つの多孔質層１１０４に限定されず、むしろ、各セクション１１０２は独立して、少なくとも１つの多孔質層１１０４、少なくとも２つの多孔質層１１０４、少なくとも３つの多孔質層１１０６、少なくとも４つの多孔質層１１０４、少なくとも５つの多孔質層１１０４、少なくとも６つの多孔質層１１０４、少なくとも７つの多孔質層１１０４などを含んでもよいことも留意される。
【０１３４】
いくつかの実施形態において、各層１１０４は独立して、上記層の全体積の約３０％〜約５０％より小さい全体積を有する多孔質材料１１０６を含んでもよい。いくつかの実施形態において、各層１１０４は独立して、上記層１１０４の全体積の約３０％より小さい、約３２％より小さい、約３４％より小さい、約３６％より小さい、約３８％より小さい、約４０％より小さい、約４２％より小さい、約４４％より小さい、約４６％より小さい、約４８％より小さい、または約５０％より小さい全体積を有する多孔質材料１１０６を含んでもよい。いくつかの実施形態において、各層１１０４は独立して、上記層１１０４の全体積の約３０％より小さい、約４０％より小さい、または約５０％より小さい全体積を有する多孔質材料１１０６を含んでもよい。いくつかの実施形態において、各層１１０４の多孔質材料１１０６の全体積は、上記層１１０４の全体積の約３０％より小さくてもよい。いくつかの実施形態において、各層１１０４の多孔質材料１１０６の全体積は、上記層１１０４の全体積の約４０％より小さくてもよい。いくつかの実施形態において、各層１１０４の多孔質材料１１０６の全体積は、上記層１１０４の全体積の約５０％より小さくてもよい。
【０１３５】
いくつかの実施形態において、各層１１０４の多孔質材料１１０６は、１つまたは複数の細孔１１０８を含んでもよい。複数の細孔１１０８のそれぞれは独立して、矩形（図５Ａ）、三角形（図５Ｂ）、平行四辺形（図５Ｃ）、エシュロン（図５Ｄ）、六角形（図５Ｅ）、八角形（図５Ｆ）、円形（図５Ｇ）、正方形（図５Ｈ）、または不規則な形状（図示せず）などの、図５Ａ〜図５Ｈに例示される断面形状を有してもよい。
【０１３６】
いくつかの実施形態において、各層１１０４の多孔質材料１１０６は独立して、織布材料または不織布材料で構成されてもよい。いくつかの実施形態において、複数の層１１０４のうち少なくとも１層の多孔質材料１１０６は、織布材料で構成されてもよい。いくつかの実施形態において、複数の層１１０４のそれぞれの、多孔質材料１１０６は、織布材料で構成されてもよい。いくつかの実施形態において、複数の層１１０４のうち少なくとも１層の多孔質材料１１０６は、不織布材料で構成されてもよい。いくつかの実施形態において、複数の層１１０４のそれぞれの、多孔質材料１１０６は、不織布材料で構成されてもよい。
【０１３７】
いくつかの実施形態において、複数の層１１０４はそれぞれ独立して、たとえば、図４において説明される多孔質シート４００であってもよい。
【０１３８】
図１１には示していないが、複数のナノファイバは、複数の層１１０４のうち少なくとも１層の多孔質材料１１０６の少なくとも一部内に配されてもよい。たとえば、いくつかの実施形態において、複数のナノファイバは、複数の層１１０４のうち少なくとも１層の複数の細孔１１０８のうち少なくとも１つ内に、配されてもよい。いくつかの実施形態において、複数のナノファイバは、複数の層１１０４のうち少なくとも１層の複数の細孔１１０８のそれぞれ内に、配されてもよい。いくつかの実施形態において、複数のナノファイバは、複数の層１１０４のそれぞれの、複数の細孔１１０８のうち少なくとも１つ内に、配されてもよい。いくつかの実施形態において、複数のナノファイバは、複数の層１１０４のそれぞれの、複数の細孔１１０８のそれぞれ内に、配されてもよい。
【０１３９】
いくつかの実施形態において、複数のナノファイバを含む各層１１０４について、複数のナノファイバの全体積は、上記層１１０４の全体積の約２０％より小さくてもよい。いくつかの実施形態において、複数のナノファイバを含む各層１１０４について、ナノファイバの全体積は、上記層１１０４の全体積の約２０％より小さくても、約１８％より小さくても、約１６％より小さくても、約１４％より小さくても、約１２％より小さくても、約１２％より小さくても、約１０％より小さくても、約８％より小さくても、約６％より小さくても、約４％より小さくても、または約２％より小さくてもよい。いくつかの実施形態において、複数のナノファイバを含む各層１１０４について、ナノファイバの全体積は、上記層１１０４の全体積の約２０％より小さくても、約１０％より小さくても、または約５％より小さくてもよい。いくつかの実施形態において、複数のナノファイバを含む各層１１０４について、ナノファイバの全体積は、上記層１１０４の全体積の約２０％より小さくてもよい。いくつかの実施形態において、複数のナノファイバを含む各層１１０４について、ナノファイバの全体積は、上記層１１０４の全体積の約１０％より小さくてもよい。いくつかの実施形態において、複数のナノファイバを含む各層１１０４について、ナノファイバの全体積は、上記層１１０４の全体積の約５％より小さくてもよい。
【０１４０】
いくつかの実施形態において、複数のナノファイバを含む各層１１０４について、上記層１１０４中のナノファイバの実体積率（ＳＶＦ）は、約２０％より小さくても、約１０％より小さくても、または約５％より小さくてもよい。いくつかの実施形態において、複数のナノファイバを含む各層１１０４について、上記層１１０４中のナノファイバの実体積率は、約２０％より小さくても、約１８％より小さくても、約１６％より小さくても、約１４％より小さくても、約１２％より小さくても、約１０％より小さくても、または約８％より小さくてもよい。いくつかの実施形態において、複数のナノファイバを含む各層１１０４について、上記層１１０４中のナノファイバの実体積率は、約２０％より小さくてもよい。いくつかの実施形態において、複数のナノファイバを含む各層１１０４について、上記層１１０４中のナノファイバの実体積率は、約１０％より小さくてもよい。いくつかの実施形態において、複数のナノファイバを含む各層１１０４について、上記層１１０４中のナノファイバの実体積率は、約５％より小さくてもよい。
【０１４１】
いくつかの実施形態において、複数のナノファイバを含む各層１１０４について、ナノファイバは、本明細書に記載される任意の配置に従って、それぞれの細孔１１０８中に分布されてもよい。
【０１４２】
いくつかの実施形態において、複数の層１１０４のうち少なくとも１層は、ナノファイバを含まない場合がある。
【０１４３】
いくつかの実施形態において、セクション１１０２のそれぞれは、以下の１つまたは複数に関して、同じであっても、異なってもよい：層１１０４の数；細孔１１０８の数；細孔１１０８の断面形状；複数のナノファイバを有する細孔１１０８の数；細孔１１０８内のナノファイバの配置／分布；多孔質材料１１０６の組成、断面形状、および／または構造；ならびに層１１０４毎の複数のナノファイバの実体積率。
【０１４４】
ここで図１２を参照すると、繊維を形成するための例示的な方法１２００のフローチャートが、一実施形態に従って示される。方法１２００は、本明細書で説明される特徴／構成要素、たとえば、他の実施形態および図を参照しながら説明されるもの、のうちのいずれかと併せて実施されてもよい。方法１２００はまた、様々な用途のために、かつ／または様々な並べ替えに従って、使用されてもよく、これは本明細書で説明される例証的な実施形態／態様において、述べられる場合も述べられない場合もある。たとえば、方法１２００は、いくつかの実施形態において、図１２に示される操作／工程より多くの、またはより少ない操作／工程を含んでもよい。
【０１４５】
図１２に示すように、方法１２００は、複数のナノファイバを、複数の支持要素を有する支持構造と接触させる段階を備え、ここで、複数のナノファイバは、約１０〜約９００ｎｍの平均直径を有し；複数の支持要素は、複数のナノファイバの厚さの平均厚さより薄い、それに略等しい、またはそれより厚い平均厚さを有し；多孔質シートは、複数の支持要素の平均厚さの約９５％〜約１５０％である平均厚さを有し；複数のナノファイバの全体積は、約２０％より小さい、約１０％より小さい、または約５％より小さく；かつ／または支持構造の全体積は、多孔質シートの全体積の約５０％より小さい、約４０％より小さい、または約３０％より小さい。工程１２０２を参照されたい。
【０１４６】
いくつかの実施形態において、複数のナノファイバが接触している支持構造は、網目の形状を有する。
【０１４７】
いくつかの実施形態において、方法１２００は、複数のナノファイバを支持構造に接触させる段階前に、電界紡糸法、メルトブロー法、ガスブロー法（たとえば、エアブロー法、窒素ブロー法など）、フォーススピニング法、またはそれらの組み合わせによって、ナノファイバを形成する段階をさらに含んでもよい。
【０１４８】
いくつかの実施形態において、方法１２００は、複数のナノファイバを支持構造に接触させる段階後に、得られた構造を、カレンダ法などの圧縮プロセスに供する段階をさらに含んでもよい。図１３Ａ〜図１３Ｂは、そのような圧縮プロセスの前および後それぞれの、支持構造１３０４に接触している複数のナノファイバ１３０２を例示する。支持構造１３０４の単一の細孔１３０６は、単に明確さのために示されていることが留意される。
【０１４９】
いくつかの実施形態において、複数のナノファイバ１３０２の実体積率（ＳＶＦ）は、少なくとも圧縮プロセス後、約２０％より小さくても、約１０％より小さくても、または約５％より小さくてもよい。複数のナノファイバウェブ１３０２の実体積率は、支持構造１３０４の有効体積に対するナノファイバ１３０２の体積の比によって近似されてもよい。図１３Ａおよび図１３Ｂに示すように、細孔１３０６の有効領域は、Ｄ＊ｄに等しくてもよい。いくつかの実施形態において、複数のナノファイバ１３０２の実体積率は、約２０％より小さくても、約１８％より小さくても、約１６％より小さくても、約１４％より小さくても、約１２％より小さくても、約１０％より小さくても、または約８％より小さくてもよい。いくつかの実施形態において、複数のナノファイバ１３０２の実体積率は、約２０％より小さくてもよい。いくつかの実施形態において、複数のナノファイバ１３０２の実体積率は、約１０％より小さくてもよい。いくつかの実施形態において、複数のナノファイバ１３０２の実体積率は、約５％より小さくてもよい。
【０１５０】
いくつかの実施形態において、本明細書で説明される多孔質シート、多層構造などは、様々な用途において使用されてもよい。例示的な一実施形態において、本明細書で説明される多孔質シート、多層構造などは、フィルター（たとえば、エアフィルター）として、フィルター（たとえば、エアフィルター）と併せて、もしくはフィルターの部分／構成部分として使用されてもよい。いくつかの実施形態において、本明細書で説明される多孔質シート、多層構造などは、たとえば、米国出願公開特許第２０１６／０１６６９５９号明細書に記載されるエアフィルターとして使用されてもよく、当該明細書は、本明細書においてその全体が参照により引用される。
【０１５１】
別に定義されていない限り、本明細書において使用されるすべての技術的および科学的用語は、本発明が属する技術分野の当業者によって一般に理解される意味と同じ意味を有する。
【０１５２】
本明細書および請求項にわたって、文脈において別段に求められない限り、用語「ｃｏｍｐｒｉｓｅ（含む）」およびその変形（たとえば、「ｃｏｍｐｒｉｓｅｓ」および「ｃｏｍｐｒｉｓｉｎｇ」）は、オープンで包括的な意味である。すなわち、「含むが、これらに限定されない」として解釈されるものとする。さらに、文脈において明確に別段の指示がない限り、単数形の「ａ」、「ａｎ」、および「ｔｈｅ」は、複数の指示対象を含む。
【０１５３】
本明細書にわたる数値の範囲の列挙は、その範囲を規定する値を含む、その範囲に含まれる個々の値それぞれに個別に言及することを略して表記したものであることが意図され、個々の値それぞれは、本明細書に個別に列挙されているものとして本明細書に組み込まれる。
【０１５４】
本明細書における、「約」のついた値またはパラメータへの言及は、その値またはパラメータ自体を対象とする実施形態を含む（かつ説明する）。いくつかの実施形態において、用語「約」は、表示された量±１０％を含む。
【０１５５】
本明細書にわたる、「一実施形態」または「ある実施形態」への言及は、その実施形態に関連して説明される特定の特徴、構造、または特性が、本発明の少なくとも１つの実施形態に含まれることを意味する。したがって、本明細書にわたる様々な箇所における語句「一実施形態において」または「ある実施形態において」が見られても、必ずしもすべてが同じ実施形態に言及しているわけではなく、しかし、いくつかの例において、言及している場合がある。さらに、特定の特徴、構造、または特性は、１つまたは複数の実施形態において、任意の好適な仕方で、組み合わされる場合がある。
【０１５６】
加えて、本発明の特徴または態様がマーカッシュ群の観点から説明される場合、本発明はまた、それによって、マーカッシュ群の任意の個々の部材または部材のサブグループの観点から説明されることが、当業者には理解されるであろう。
【０１５７】
本明細書において言及されるすべての公報、出願特許、特許、および他の参考文献は、それぞれが個別に参照により引用された場合と同じ程度に、それらの全体を参照により明白に引用される。矛盾がある場合、定義を含めて、本明細書が支配する。
【０１５８】
本明細書において説明され、特許請求される本発明は、本明細書で開示される特定の実施形態によってその範囲が限定されるものではなく、これは、これらの実施形態が本発明のいくつかの態様の例示として意図されているためである。実際、本明細書で示され、説明される変更態様に加えて、本発明の様々な変更態様が、前述の説明から、当業者には明らかになるであろう。そのような変更態様は、実質的に同じやり方で同じ結果を達成するために、本発明の任意の態様に対する公知の均等物の置換を含む。そのような変更態様はまた、添付した請求項の範囲に入ることが意図される。
【図１Ａ】
2020532667.tif 000003
【図１Ｂ】
2020532667.tif 000004
【図２Ａ】
2020532667.tif 000005
【図２Ｂ】
2020532667.tif 000006
【図３】
2020532667.tif 000007
【図４】
2020532667.tif 000008
【図５Ａ】
2020532667.tif 000009
【図５Ｂ】
2020532667.tif 000010
【図５Ｃ】
2020532667.tif 000011
【図５Ｄ】
2020532667.tif 000012
【図５Ｅ】
2020532667.tif 000013
【図５Ｆ】
2020532667.tif 000014
【図５Ｇ】
2020532667.tif 000015
【図５Ｈ】
2020532667.tif 000016
【図６Ａ】
2020532667.tif 000017
【図６Ｂ】
2020532667.tif 000018
【図６Ｃ】
2020532667.tif 000019
【図６Ｄ】
2020532667.tif 000020
【図６Ｅ】
2020532667.tif 000021
【図６Ｆ】
2020532667.tif 000022
【図６Ｇ】
2020532667.tif 000023
【図６Ｈ】
2020532667.tif 000024
【図６Ｉ】
2020532667.tif 000025
【図６Ｊ】
2020532667.tif 000026
【図７Ａ】
2020532667.tif 000027
【図７Ｂ】
2020532667.tif 000028
【図７Ｃ】
2020532667.tif 000029
【図８Ａ】
2020532667.tif 000030
【図８Ｂ】
2020532667.tif 000031
【図９】
2020532667.tif 000032
【図１０】
2020532667.tif 000033
【図１１】
2020532667.tif 000034
【図１２】
2020532667.tif 000035
【図１３Ａ】
2020532667.tif 000036
【図１３Ｂ】
2020532667.tif 000037
【国際調査報告】
2020532667.tif 000038
2020532667.tif 000039